(57)【要約】【課題】発色性、透明性が良好で、フローマークが抑制された外観の良好な成形体を与える熱可塑性樹脂組成物を提供する。【解決手段】（ａ）０．０１≦ｄｘ≦３０（電子顕微鏡写真により測定した平均粒子径  μｍ）及び（ｂ）２．５≦Ｖ≦３０（ＪＩＳＫ５１０１−９１  ２０．１  顔料試験方法の静置法による見掛け比容  ｍｌ／ｇ）を満足する無機多孔質粒子を熱可塑性樹脂に配合してなることを特徴とする熱可塑性樹脂組成物。【選択図】        図１
2004189868.tif 000002
【特許請求の範囲】
【請求項１】
下記の式（ａ）及び（ｂ）を満足する無機多孔質粒子を熱可塑性樹脂に配合してなることを特徴とする熱可塑性樹脂組成物。
（ａ）０．０１≦ｄｘ≦３０
（ｂ）２．５≦Ｖ≦３０
但し、
ｄｘ：電子顕微鏡写真により測定した平均粒子径（μｍ）
Ｖ  ：ＪＩＳＫ５１０１−９１  ２０．１  顔料試験方法の静置法による見掛け比容（ｍｌ／ｇ）
【請求項２】
無機多孔質粒子が下記の式（ｃ）を満足する請求項１記載の熱可塑性樹脂組成物。
（ｃ）０．０５≦ｄｘ≦２０（μｍ）
【請求項３】
無機多孔質粒子が下記の式（ｄ）を満足する請求項２記載の熱可塑性樹脂組成物。
（ｄ）０．１≦ｄｘ≦１０（μｍ）
【請求項４】
無機多孔質粒子が下記の式（ｅ）を満足する請求項１〜３のいずれか１項に記載の熱可塑性樹脂組成物。
（ｅ）３≦Ｖ≦２０
【請求項５】
無機多孔質粒子が下記の式（ｆ）を満足する請求項４記載の熱可塑性樹脂組成物。
（ｆ）８≦Ｖ≦２０
【請求項６】
無機多孔質粒子が下記の式（ｇ）及び（ｈ）を満足する請求項１〜５のいずれか１項に記載の熱可塑性樹脂組成物。
（ｇ）１≦α≦３    但し  α＝ｄ５０／ｄｘ
（ｈ）０≦β≦３    但し  β＝（ｄ９０−ｄ１０）／ｄ５０
α    ：分散係数
ｄｘ  ：電子顕微鏡写真により測定した平均粒子径（μｍ）
ｄ５０：島津ＳＡＬＤ−２０００Ａ乾式粒度分布計により測定した無機多孔質粒子の５０％平均粒子径（μｍ）
β    ：シャープネス
ｄ９０：島津ＳＡＬＤ−２０００Ａ乾式粒度分布計により測定した無機多孔質粒子のふるい通過側累計９０％粒子径（μｍ）
ｄ１０：島津ＳＡＬＤ−２０００Ａ乾式粒度分布計により測定した無機多孔質粒子のふるい通過側累計１０％粒子径（μｍ）
【請求項７】
無機多孔質粒子が下記の式（ｉ）及び（ｊ）を満足する請求項１〜６のいずれか１項に記載の熱可塑性樹脂組成物。
（ｉ）１≦α≦２
（ｊ）０≦β≦２
【請求項８】
無機多孔質粒子がリン酸カルシウム系化合物及び／又は珪酸カルシウム系化合物である請求項１〜７のいずれか１項に記載の熱可塑性樹脂組成物。
【請求項９】
無機多孔質粒子がリン酸カルシウム系化合物である請求項８記載の熱可塑性樹脂組成物。
【請求項１０】
リン酸カルシウム系化合物のＣａ／Ｐの原子比が５．５６以下である請求項８又は９記載の熱可塑性樹脂組成物。
【請求項１１】
リン酸カルシウム系化合物のＣａ／Ｐの原子比が３．３３以下である請求項１０記載の熱可塑性樹脂組成物。
【請求項１２】
リン酸カルシウム系化合物が化学式Ｃａ10（ＰＯ4 ）6 ・（ＯＨ）2 で表されるヒドロキシアパタイトである請求項８〜１１のいずれか１項に記載の熱可塑性樹脂組成物。
【請求項１３】
無機多孔質粒子が脂肪酸、脂肪酸の金属塩、脂肪酸のアンモニウム塩、脂肪酸エステルから選ばれた少なくとも１種の界面活性剤で表面コーティングされたものである請求項１〜１２のいずれか１項に記載の熱可塑性樹脂組成物。
【請求項１４】
界面活性剤の表面コーティング量が、無機多孔質粒子に対して０．１〜４０重量％である請求項１３記載の熱可塑性樹脂組成物。
【請求項１５】
界面活性剤の表面コーティング量が、無機多孔質粒子に対して５〜３０重量％である請求項１４記載の熱可塑性樹脂組成物。
【請求項１６】
無機多孔質粒子のｐＨが５〜１１である請求項１〜１５のいずれか１項に記載の熱可塑性樹脂組成物。
【請求項１７】
無機多孔質粒子のｐＨが５〜９である請求項１６記載の熱可塑性樹脂組成物。
【請求項１８】
無機多孔質粒子のｐＨが５〜７である請求項１７記載の熱可塑性樹脂組成物。
【請求項１９】
無機多孔質粒子を熱可塑性樹脂１００重量部に対して０．０１〜１０重量部配合してなる請求項１〜１８のいずれか１項に記載の熱可塑性樹脂組成物。
【請求項２０】
無機多孔質粒子を熱可塑性樹脂１００重量部に対して０．０５〜５重量部配合してなる請求項１９記載の熱可塑性樹脂組成物。
【請求項２１】
無機多孔質粒子を熱可塑性樹脂１００重量部に対して０．０５〜３重量部配合してなる請求項２０記載の熱可塑性樹脂組成物。
【請求項２２】
熱可塑性樹脂がスチレン系樹脂及び／又はポリカーボネート系樹脂である請求項１〜２１記載の熱可塑性樹脂組成物。
【請求項２３】
スチレン系樹脂がゴム変性ポリスチレン系樹脂である請求項２２記載の熱可塑性樹脂組成物。
【請求項２４】
請求項１〜２３のいずれか１項に記載の熱可塑性樹脂組成物を成形してなることを特徴とする熱可塑性成形体。
【発明の詳細な説明】
【０００１】
【発明の属する技術分野】
本発明は、特定の粒度内容を有する無機多孔質粒子を配合してなる熱可塑性樹脂組成物及び成形体に関し、更に詳しくは、少量添加で高い透明性と、着色顔料の分散性向上による高い発色性を有し、また２種以上の樹脂を配合する場合において、特定の粒度内容を有する無機多孔質粒子が樹脂中で均一に分散することにより、樹脂同士の流動性が向上し、成形時に発生するフローマークが抑制され、優れた外観を有する成形体を与える熱可塑性樹脂組成物及びフローマークが抑制され、優れた外観を有する成形体に関する。
【０００２】
【従来の技術】
熱可塑性樹脂、中でもスチレン系樹脂、ポリカーボネート系樹脂などは、優れた機械的物性や透明性等を有することから、ＯＡ機器、家電材料などあらゆる産業分野にその用途が広がっている。これらの樹脂は、成形時の加工性の向上や、成形品の表面光沢の改善のために滑剤を添加したり、また、発色性を向上させるために、着色剤と共に着色分散助剤を添加することが一般に行われている。
【０００３】
これらの滑剤及び着色分散助剤としては、スチレン系樹脂では、ステアリン酸亜鉛、ステアリン酸カルシウム、ステアリン酸マグネシウム等、ステアリン酸金属セッケンなどの脂肪酸塩、またポリカーボネート系樹脂では、脂肪酸エステル類が一般的である。しかしながら、脂肪酸塩の場合は粒子径が大きく、また分散性も十分でないため樹脂内で均一に分散せず、また、脂肪酸エステル類は液状で添加されるが、樹脂との相溶性が不十分なため均一に分散できないため、透明性の低下や、滑剤及び着色助剤として十分な効果が得られない問題がある。また、２種以上の樹脂を配合する場合、例えば、ＡＢＳ樹脂／ポリカーボネートの場合においては、樹脂同士の分散が不均一になりやすく、射出成形においてフローマークが発生する問題があるが、従来の滑剤では分散性が不十分であるため解決は困難である。
【０００４】
従来、ＡＳ樹脂又はＡＢＳ樹脂に着色剤及び着色分散助剤を均一に分散させたカラーコンセントレート組成物の溶融粘度と着色されるゴム変性熱可塑性樹脂の溶融粘度との関係を一定に保つことにより着色成形品の色ムラを改良する方法が提案されている（例えば、特許文献１参照）。
しかしながら、カラーコンセントレート組成物の溶融粘度とゴム変性熱可塑性樹脂の溶融粘度とを一定の関係に保つことは必ずしも容易ではなく、工業的に有利な方法とは言い難い。
【０００５】
【特許文献１】
特開昭５６−４７４３５号公報
【０００６】
【課題を解決するための手段】
本発明者等は、上記問題を解決するために鋭意検討した結果、特定の粒度内容を有する無機多孔質粒子を配合することにより、少量添加で透明性、発色性に優れ、フローマークがほとんど発生しない成形体を与える熱可塑性樹脂組成物が得られることを見いだし、本発明を完成した。
【０００７】
すなわち、本発明の第１は、下記の式（ａ）及び（ｂ）を満足する無機多孔質粒子を配合してなる熱可塑性樹脂組成物を内容とする。
（ａ）０．０１≦ｄｘ≦３０
（ｂ）２．５≦Ｖ≦３０
但し、
ｄｘ：電子顕微鏡写真により測定した平均粒子径（μｍ）
Ｖ  ：ＪＩＳＫ５１０１−９１  ２０．１  顔料試験方法の静置法による見掛け比容（ｍｌ／ｇ）
【０００８】
本発明の第２は、上記組成物を成形してなることを特徴とする熱可塑性成形体を内容とする。
【０００９】
【発明の実施の形態】
本発明の熱可塑性樹脂組成物の最も重要な特徴は、特定の粒度内容を有する無機多孔質粒子を配合することにより、少量添加で高い透明性と、着色顔料の分散性向上による高い発色性を有し、また２種以上の樹脂を配合する場合において、特定の粒度内容を有する無機多孔質粒子が樹脂中で均一に分散することにより、樹脂同士の分散性が向上し、成形時に発生するフローマークが抑制され、優れた外観を有する成形体を提供することである。
【００１０】
本発明の熱可塑性樹脂組成物に配合される無機多孔質粒子の平均粒径ｄｘは、０．０１≦ｄｘ≦３０（μｍ）であり、好ましくは、０．０５≦ｄｘ≦２０（μｍ）、より好ましくは、０．１≦ｄｘ≦１０（μｍ）である。ｄｘが０．０１μｍ未満の場合、粒子の凝集が強く、樹脂中への分散性を低下させ、また、ｄｘが３０μｍを超える場合、粒子が大きいため、透明性と発色性が低下する。
平均粒子径ｄｘは電子顕微鏡写真により測定した平均粒子径（μｍ）で、具体的には、走査型電子顕微鏡を用いて、異なった視野から約１０００個の単粒子と認めることができる粒子のみを計測した。測定粒子径は定方向径について測定し、このようにして得られた粒子径から求めた個数平均径である。但し、一次粒子が針状・柱状ないし不定形の場合は、一つの一次粒子の最長径と最短径の積の平方根をｄｘとする。
【００１１】
本発明の熱可塑性樹脂組成物に配合される無機多孔質粒子の見掛け比容Ｖは、２．５≦Ｖ≦３０（ｍｌ／ｇ）であり、好ましくは、３≦Ｖ≦２０（ｍｌ／ｇ）であり、より好ましくは、８≦Ｖ≦２０（ｍｌ／ｇ）である。Ｖが３０を超える場合、樹脂と混合しにくく、分散性の低下の原因となり、粉塵等のハンドリング面での問題があり、また、Ｖが２．５未満の場合は、樹脂中に存在する粒子個数が少なくなり、少量添加では充分な効果が得られない。
見掛け比容Ｖは、ＪＩＳＫ５１０１−９１  ２０．１  顔料試験方法の静置法により求められる。
【００１２】
本発明の熱可塑性樹脂組成物に配合される無機多孔質粒子の分散係数αはｄ５０／ｄｘで求められ、特に限定はないが、１≦α≦３が好ましく、より好ましくは、１≦α≦２である。αが３を超える場合、又は、αが１未満の場合、粒子の凝集が起こり、粒子径が不均一になるので、粒子が樹脂中に均一に分散しない傾向にある。
ｄｘは上記した方法で求めた平均粒子径（μｍ）であり、ｄ５０は島津ＳＡＬＤ−２０００Ａ乾式粒度分布計により測定した無機多孔質粒子の５０％平均粒子径（μｍ）である。
【００１３】
本発明の熱可塑性樹脂組成物に配合される無機多孔質粒子のシャープネスβは（ｄ９０−ｄ１０）／ｄ５０で求められ、特に限定はないが、０≦β≦３が好ましく、より好ましくは、０≦β≦２である。βが３を超える場合、粒度分布がブロードになり、微小粒子及び粗大粒子の含有率が多くなるため、樹脂中に均一に分散しない傾向にある。
ｄ９０は島津ＳＡＬＤ−２０００Ａ乾式粒度分布計により測定した無機多孔質粒子のふるい通過側累計９０％粒子径（μｍ）、ｄ１０は島津ＳＡＬＤ−２０００Ａ乾式粒度分布計により測定した無機多孔質粒子のふるい通過側累計１０％粒子径（μｍ）である。
【００１４】
本発明の熱可塑性樹脂組成物に配合される無機多孔質粒子の組成は、特に限定はないが、粒子径の調整が容易で、優れた分散性、均一性を有するリン酸カルシウム系化合物または珪酸カルシウム等が好ましく、これらは単独で又は必要に応じ２種以上組み合わせて用いられる。例えば、花弁状多孔質構造を有するリン酸カルシウム系化合物や、特公昭６０−２９６４３の多孔質構造を有する珪酸カルシウム等が挙げられ、樹脂との親和性が高いという観点から、リン酸カルシウム系化合物が更に好ましい。リン酸カルシウム系化合物のCa／Ｐの原子比は、花弁状多孔質構造による見掛け比容の高さという観点から、５．５６以下が好ましく、３．３３以下がさらに好ましい。また、粒子の安定性という観点から、リン酸カルシウム系化合物が、化学式Ｃａ10（ＰＯ4 ）6 ・（ＯＨ）2 で表されるヒドロキシアパタイトであることが好ましい。
【００１５】
上記の如きリン酸カルシウム系化合物は、例えば、後記する表１に記載の混合条件により得られるが、請求項１〜７に記載の式（ａ）〜（ｊ）で表される平均粒子径ｄｘ、見掛け比容Ｖ、分散係数α、シャープネスβをコントロールする際に、特に大きく影響する混合・熟成条件としては、混合、熟成時の攪拌羽根周速、Ｃａ／Ｐの原子比である。攪拌羽根周速が低すぎた場合、混合、熟成時に凝集が起こり、平均粒子径ｄｘが大きくなりすぎたり、分散係数α、シャープネスβにも悪影響を及ぼし、一方、攪拌羽根周速が高すぎる場合、攪拌力によって水懸濁液温度が急激に上昇してしまい、反応系の温度コントロールが困難になるだけでなく、製造コストにも大きく影響する。また、Ｃａ／Ｐの原子比が高すぎた場合、粒子に占める多孔質構造を有するリン酸カルシウム系化合物の割合が小さくなるため見掛け比容Ｖが低下してしまい、一方、Ｃａ／Ｐの原子比が低すぎた場合、リン酸カルシウム系化合物粒子自体が形成できなくなる傾向にある。これらの条件に注意さえすれば、上記（ａ）〜（ｊ）に記載の要件を満足するリン酸カルシウム系化合物は容易に製造することができる。
【００１６】
本発明の熱可塑性樹脂組成物に配合される無機多孔質粒子は、分散性や安定性の向上のために、表面処理剤で表面コーティングすることができる。表面処理剤は特に限定はないが、粉体としての分散性と、樹脂内での分散性を向上させ、またｐＨを調整するという観点から、脂肪酸及びそのアルカリ金属塩又はアンモニウム塩、脂肪酸エステルから選ばれた１種又は２種以上の界面活性剤を表面コーティングしたものが好ましい。また、その表面処理量も特に限定はないが、粒子表面を均一にコーティングするという観点から、粒子に対して０．１〜４０重量％が好ましく、５〜３０重量％がさらに好ましい。
【００１７】
また、粒子の分散性，安定性等をさらに高めるために、シランカップリング剤やチタネートカップリング剤等のカップリング剤、有機酸、例えば，樹脂酸，アクリル酸等のα、βモノエチレン性不飽和カルボン酸及び、そのエステル類，シュウ酸，クエン酸、酒石酸等の有機酸、フッ酸等の無機酸、それらの重合物及び共重合物，それらの塩，又はヘキサメタリン酸ソーダ、ピロリン酸、ピロリン酸ソーダ、トリポリリン酸、トリポリリン酸ソーダ、トリメタリン酸、ハイポリリン酸等の縮合リン酸及びその塩等を、常法に従い添加又は表面処理してもさしつかえない。処理量は、０．０１〜５０重量％が好ましい。０．０１重量％未満では処理効果が充分でなく、一方、５０重量％を超えると、凝集の原因となり、機械的物性が低下する傾向にある。
【００１８】
本発明の熱可塑性樹脂組成物に配合される無機多孔質粒子のｐＨは特に制限はないが、あらゆる樹脂に問題なく使用できるという観点から、ｐＨ５〜１１が好ましく、ｐＨ５〜９がより好ましい。またこのｐＨ範囲の中でも、使用する樹脂によっては、さらに好ましい範囲があり、例えば、ポリカーボネート、もしくは他の樹脂とポリカーボネートを配合した樹脂の場合は、アルカリによるポリカーボネートの加水分解による樹脂劣化を防ぐため、ｐＨ５〜７の無機多孔質粒子が好ましい。
【００１９】
本発明の熱可塑性樹脂組成物に配合される無機多孔質粒子の配合量は、特に限定はないが、十分な透明性、発色性を有し、フローマークの発生を抑えるという観点から、熱可塑性樹脂１００重量部に対して０．０１〜１０重量部が好ましく、０．０５〜５重量部がより好ましく、０．０５〜３重量部がさらに好ましい。
【００２０】
また、本発明の熱可塑性樹脂組成物に配合される他の成分としては、特に制限はないが、必要に応じて合成シリカ等の無機粒子を目的に応じて１種又は２種以上配合してもさしつかえない。リン酸カルシウム系化合物では、花弁状構造を有しない非晶質リン酸カルシウム（略号ＡＣＰ、化学式Ｃａ3 （ＰＯ4 ）2 ・ｎＨ2 Ｏ）、フッ素アパタイト（略号ＦＡＰ、化学式Ｃａ10（ＰＯ4 ）6 Ｆ2 ）、塩素アパタイト（略号ＣＡＰ、化学式Ｃａ10（ＰＯ4 ）6 Ｃｌ2 ）、ヒドロキシアパタイト（略号ＨＡＰ、化学式Ｃａ10（ＰＯ4 ）6 （ＯＨ）2 ）、リン酸八カルシウム（略号ＯＣＰ、化学式Ｃａ8 Ｈ2 （ＰＯ4 ）6 ・５Ｈ2 Ｏ）、リン酸三カルシウム（略号ＴＣＰ、化学式Ｃａ3 （ＰＯ4 ）2 ）、リン酸水素カルシウム（略号ＤＣＰ、化学式ＣａＨＰＯ4 ）、リン酸水素カルシウム二水和物（略号ＤＣＰＤ、化学式ＣａＨＰＯ4 ・２Ｈ2 Ｏ）等の本発明の花弁状多孔質基材と異なる、花弁状構造を有しないリン酸カルシウム系化合物を目的に応じて１種又は２種以上配合してもさしつかえない。
【００２１】
また、本発明の熱可塑性樹脂組成物には、機械的強度、耐熱性、寸法安定性、電気的性質等の性能を付加する目的で、一般的に使用される無機充填剤を配合してもかまわない。例えば、ガラス繊維、アスベスト繊維、カーボン繊維、シリカ繊維等の繊維状充填剤や、カーボンブラック、グラファイト、シリカ、石英粉末、ガラスビーズ、ガラスバルーン、ガラス紛、珪酸アルミニウム、カオリン、タルク、クレー、珪藻土、酸化鉄、酸化チタン、酸化亜鉛、炭酸カルシウム、炭酸マグネシウム、硫酸カルシウム、硫酸バリウム等の粒状充填剤が挙げられ、目的に応じて１種又は２種以上組み合わせて用いられる。無機充填剤の配合量は、熱可塑性樹脂組成物中０〜８０重量％が好ましい。８０重量％を超えると成形性が低下する傾向にある。
【００２２】
本発明の熱可塑性樹脂組成物には、一般に熱可塑性樹脂及び熱硬化性樹脂に添加される公知の物質、例えば、酸化防止剤、難燃剤、染料や顔料等の着色剤、潤滑剤等も要求物性に応じ適宜添加してもかまわない。
【００２３】
本発明の熱可塑性樹脂組成物に用いられる熱可塑性樹脂は、特に制限はなく、通常の熱可塑性樹脂を用いることができる。具体例としては、ポリエチレン樹脂、ポリプロピレン樹脂、ポリ塩化ビニル樹脂等の汎用プラスチック、ポリアミド樹脂、ＡＢＳ樹脂、熱可塑性ポリエステル、ポリカーボネート樹脂、ポリアセタール樹脂、ポリフェニレンサルファイド樹脂、ポリフェニレンエーテル樹脂、ポリサルフォン樹脂、ポリエーテルサルフォン樹脂、ポリエーテルイミド樹脂、ポリエーテルエーテルケトン樹脂等のエンジニアリングプラスチック等を挙げることができる。ＯＡ機器、家電材料、パソコンのハウジング、自動二輪車のカウリング等の自動車用部品、照明やディスプレイ用のカバー類など、優れた外観を必要とされる用途に主に使用されるという観点から、スチレン系樹脂又はポリカーボネート系樹脂が好ましく、スチレン系樹脂が、ゴム変性ポリスチレン系樹脂であればより好ましい。また、これらは、１種または２種以上使用しても問題ない。
【００２４】
本発明の熱可塑性樹脂組成物の成形方法は、特に制限はないが、射出成形、押出成形、ブロー成形等、通常の方法で成形することができるが、特に射出成形による方法が簡便であり好ましい。
本発明の熱可塑性樹脂組成物から得られる成形体は、発色性、フローマーク、透明性、色むら等のいずれの点においても優れ、極めて良好な外観を有する。
【００２５】
【実施例】
以下に本発明を実施例を挙げてさらに詳しく説明するが、本発明は、その要旨を越えない限り、以下の実施例に制限されるものではない。
【００２６】
参考例（熱可塑性樹脂組成物に配合される粒子の調製）
比重１．０５５で温度が８℃の石灰乳（水酸化カルシウムの水懸濁液）７０００リッターに、炭酸ガス濃度２７重量％の炉ガスを２４ｍ3 の流速で導通しｐＨ９まで炭酸化反応を行い、その後４０〜５０℃で５時間撹拌して熟成を行うことにより粒子間のアルカリを溶出させｐＨ１０．８として分散させ、電子顕微鏡写真より測定した平均粒子径０．０５μｍで、粒度分布測定器（島津製作所製ＳＡ−ＣＰ３）により測定した平均粒子径が０．４８μｍである炭酸カルシウムの水懸濁液分散体を調製した。
【００２７】
この炭酸カルシウムの水懸濁液とリン酸の希釈水溶液を表１に記載の混合条件で混合反応させた後、常法で表面処理、脱水、乾燥後、解砕を行い、粒子Ｄ１〜Ｄ７を得た。
得られた粒子Ｄ１〜Ｄ７、及び、粒子Ｄ８として市販の珪酸カルシウム（商品名：フローライト、トクヤマ製）、粒子Ｄ９として市販のヒドロキシアパタイト（商品名：リン酸三カルシウム、太平化学産業製）、粒子Ｄ１０として市販の炭酸カルシウム（商品名：重質炭酸カルシウム、丸尾カルシウム製）、粒子Ｄ１１として市販のステアリン酸カルシウム（商品名：カルシウムステアレートGF-200、日本油脂製）の粉体物性を表２に示す。
【００２８】
【表１】
2004189868.tif 000003
【００２９】
【表２】
2004189868.tif 000004
【００３０】
また、粒子表面を比較するために、粒子Ｄ１と粒子Ｄ９の市販のヒドロキシアパタイトの粒子構造を示す電子顕微鏡写真（１００００倍）をそれぞれ図１、図２に示す。図１、図２より、Ｄ１粒子は花弁状多孔質構造を有していることが確認できる。粒子Ｄ９の市販のヒドロキシアパタイトは微細な粒子の凝集物であり、多孔質構造を有するものではない。
【００３１】
実施例１〜６、比較例１〜１１
表３，表４に示す配合割合で熱可塑性樹脂組成物を作成し、２３０〜２５０℃の温度条件下で２軸押出機を用い溶融混練しペレット化した。得られたペレットを、２３０℃の温度条件下で射出成形により評価サンプルを得た。評価結果を表３，表４に示す。
熱可塑性樹脂は、ＡＢＳ樹脂（商品名：テクノＡＢＳ、テクノポリマー製）、ポリカーボネート樹脂（商品名：タフロンＦＮ２２００、出光石油化学製）を使用した。また他の添加剤としては、脂肪酸エステル（商品名：ユニスターＨ−４７６、日本油脂製）を使用した。
【００３２】
（評価方法）
成形品の外観を目視にて観察した。発色性、フローマーク、透明性、色むら（顔料の不均一性）、分散性（顔料の凝集度）を下記の基準により評価した。
◎：非常に良好である。
○：良好である。
△：やや不良である。
×：不良である。
【００３３】
【表３】
2004189868.tif 000005
【００３４】
【表４】
2004189868.tif 000006
【００３５】
【発明の効果】
本発明の熱可塑性樹脂組成物は、発色性、透明性が良好で、フローマークがない等、外観に優れた成形体を提供することができ、ＯＡ製品、家電製品のハウジング材料、自動二輪車のカウリング等の自動車用材料、照明やディスプレイ用のカバー等の用途に有用である。
【図面の簡単な説明】
【図１】粒子Ｄ１の粒子構造を示す電子顕微鏡写真である。
【図２】粒子Ｄ９の粒子構造を示す電子顕微鏡写真である。
【図１】
2004189868.tif 000007
【図２】
2004189868.tif 000008